(57)【要約】【課題】  本発明は、親水性、制菌性および消臭性の全てを同時に満足する機能性布帛を提供するものである。【解決手段】  本発明の機能性布帛は、ポリオキシアルキレンアルキルエーテル、制菌剤および消臭剤の少なくとも３種の機能性薬剤が、合成繊維布帛に付着していることを特徴とするものである。また、本発明の機能性布帛の製造方法は、前記の３種の機能性薬剤を同時に含む処理液を、合成繊維布帛に付与することを特徴とするものである。【選択図】なし【特許請求の範囲】
【請求項１】
ポリオキシアルキレンアルキルエーテル、制菌剤および消臭剤の少なくとも３種の機能性薬剤が、合成繊維布帛に付着していることを特徴とする機能性布帛。
【請求項２】
ポリオキシアルキレンアルキルエーテルの炭素数２〜３のオキシアルキレン単位の繰り返しが３〜３０であることを特徴とする請求項１記載の機能性布帛。
【請求項３】
ポリオキシアルキレンアルキルエーテルが１〜１０重量％、制菌剤が０．１〜５重量％、消臭剤が０．１〜１０重量％の範囲で付着していることを特徴とする請求項１または２記載の機能性布帛。
【請求項４】
制菌剤が、ニトリル系化合物、ピリジン系化合物、ハロアルキルチオ系化合物およびベンズイミダゾール系化合物からなる群から選ばれた少なくとも１種である請求項１〜３のいずれかに記載の機能性布帛。
【請求項５】
消臭剤が、銀、銅、および亜鉛からなる群から選択された少なくとも１種の金属をケイ酸塩化合物に担持させた消臭剤、層状リン酸塩を含有する無機系消臭剤、および、アクリルアミドおよびメタクリルアミドの共重合体である平均分子量１０００万以上の高分子系消臭剤の３種の消臭剤からなる群から選ばれた少なくとも１種である請求項１〜４のいずれかに記載の機能性布帛。
【請求項６】
合成繊維布帛が、ポリオレフィン系繊維で構成された布帛である請求項１〜５のいずれかに記載の機能性布帛。
【請求項７】
合成繊維布帛が不織布である請求項１〜６のいずれかに記載の機能性布帛。
【請求項８】
機能性布帛が、衛生材料用途、介護用途、医療用途、トイレタリー用途または家庭用品用途に用いられるものである請求項１〜７のいずれかに記載の機能性布帛。
【請求項９】
ポリオキシアルキレンアルキルエーテル、制菌剤および消臭剤の少なくとも３種の機能性薬剤を同時に含む処理液を、合成繊維布帛に付与することを特徴とする機能性布帛の製造方法。
【請求項１０】
ポリオキシアルキレンアルキルエーテルの炭素数２〜３のオキシアルキレン単位の繰り返しが３〜３０である請求項９記載の機能性布帛の製造方法。
【請求項１１】
制菌剤が、ニトリル系化合物、ピリジン系化合物、ハロアルキルチオ系化合物およびベンズイミダゾール系化合物からなる群から選ばれた少なくとも１種である請求項９または１０記載の機能性布帛の製造方法。
【請求項１２】
消臭剤が、銀、銅、および亜鉛からなる群から選択された少なくとも１種の金属をケイ酸塩化合物に担持させた消臭剤、層状リン酸塩を含有する無機系消臭剤、および、アクリルアミドおよびメタクリルアミドの共重合体である平均分子量１０００万以上の高分子系消臭剤の３種の消臭剤からなる群から選ばれた少なくとも１種である請求項９〜１１のいずれかに記載の機能性布帛の製造方法。
【発明の詳細な説明】
【技術分野】
【０００１】
本発明は、消臭、抗菌および親水性に優れた機能性布帛とその製造方法に関するものであり、特にアンモニアや酢酸などの悪臭に対して優れた消臭性を有する機能性布帛である。本発明の機能性布帛は、一般衣料、生活資材、医療衛生材、寝装材、インテリア材および産業材用素材として好適に使用することができ、特に子供用おむつ、大人用おむつ、失禁パッドなどの紙おむつ分野、ナプキンなどの生理用品分野、ハップ剤基布などの衛生材料用素材として好適に使用することができる。
【背景技術】
【０００２】
近年、国民生活意識の多様化により生活臭に対する関心はますます高まってきており、衣料分野、生活関連分野、衛生材料分野、インテリア分野および産業資材分野において、消臭機能や制菌機能を持つ製品が多数上市されている。
【０００３】
これらの製品の中で、消臭ならびに制菌機能を付与する方法としては、吸水性ポリマーに金属錯体を担持させる方法（特許文献１参照）、植物などの抽出物に含まれる消臭性を示す成分を繊維などに含浸、乾燥させることにより臭気を抑制する方法（特許文献２参照）、光触媒機能をもつ金属酸化物を利用し、臭気成分を光分解する方法（特許文献３参照）、およびポリカルボン酸化合物を含有した消臭剤を用いる方法（特許文献４参照）などがあげられる。
【０００４】
また、上記製品分野の中で、ナプキンなどの生理用品分野、子供用おむつ、大人用おむつおよび失禁パッドなどの紙おむつ分野においては、消臭機能や制菌機能に加えて装着時の快適性が求められており、布帛に液体が容易に浸透および透過する親水性が合わせて求められている。
【０００５】
布帛に親水加工する方法としては、ポリエーテル化合物およびポリエーテル変性シリコーンからなる親水性処理剤を使用する方法（特許文献５参照）や、４級アンモニウムフォスフェート塩を用いた親水性処理剤を用いる方法（特許文献６参照）が報告されている。
【０００６】
しかしながら、１段の処理で布帛に親水性と消臭および制菌機能を複合付与するという提案はなく、消臭剤加工した後、親水剤と抗菌剤を付与する２段加工方法（特許文献７参照）が報告されているのみである。機能加工剤を別々に付与する複数段階加工は、互いに均一に混合しない機能加工剤同士の複合加工などには利点がある。しかしながら、性能上の問題として、複数段階加工にて布帛を機能加工した場合、前段階で加工した加工剤が次工程で脱落することによる性能低下が考えられる。また、工程上の問題として前工程で付与した機能加工剤の脱落による２次加工浴の汚染や複数段階加工によるコストの上昇、さらには、布帛の親水性が著しく劣る場合、１段階目に親水剤を処理しなければ、他の機能加工剤を処理しても布帛にムラ付きするなどの問題が発生する恐れがあった。
【０００７】
すなわち、布帛への浸透性がよく、消臭、抗菌および親水性を満足しつつその機能を一段階で付与する技術は確立されていないのが現状である。
【特許文献１】特開平５−２７７１４３号公報
【特許文献２】特開平９−２７１４８４号公報
【特許文献３】特開平１０−２５９５２１号公報
【特許文献４】特開２００３−８８５４９号公報
【特許文献５】特許第３３１３２８４号公報
【特許文献６】特許第３４０４５５５号公報
【特許文献７】特開平８−３１１７７０号公報
【発明の開示】
【発明が解決しようとする課題】
【０００８】
本発明の目的は、かかる従来技術の背景に鑑み、親水性、制菌性および消臭性の全てを同時に満足する機能性布帛とその製造方法を提供することにある。
【課題を解決するための手段】
【０００９】
本発明は、かかる課題を解決するために、次のような手段を採用するものである。すなわち、本発明の機能性布帛は、ポリオキシアルキレンアルキルエーテル、制菌剤および消臭剤の少なくとも３種の機能性薬剤が、合成繊維布帛に付着していることを特徴とするものである。
【００１０】
また、本発明の機能性布帛の製造方法は、ポリオキシアルキレンアルキルエーテル、制菌剤および消臭剤の少なくとも３種の機能性薬剤を同時に含む処理液を、合成繊維布帛に付与することを特徴とするものである。
【発明の効果】
【００１１】
本発明によれば、生理用品や紙おむつなどの衛生材料用分野だけでなく、インテリア分野や生活資材分野に好適な素材である機能性布帛を簡単容易に得ることができる。
【００１２】
また、本発明によれば、かかる親水性、制菌性および消臭性の全ての性能に優れた機能性布帛を１段の加工で簡単容易に製造することができる。
【発明を実施するための最良の形態】
【００１３】
本発明者らは、前記課題、すなわち親水性、制菌性および消臭性を兼ね備えた機能性布帛について鋭意検討し、ポリオキシアルキルアルキレンエーテルという特定な化合物を用いて、制菌剤および消臭剤を含む処理液を構成してみたところ、制菌剤および消臭剤が分離・析出することなく均一な水溶液を形成することを発見し、かつ、かかる課題を一挙に解決することができることを究明したものである。
【００１４】
本発明で用いられるポリオキシアルキレンアルキルエーテルは、上述のように、制菌剤および消臭剤を分離・析出させることなく均一な水溶液を形成する上に、合成繊維布帛への浸透性が良好である効果を有する必須薬剤である。かかるポリオキシアルキレンアルキルエーテルの中でも、オキシアルキレン基が、炭素数２〜３であり、オキシアルキレン単位の繰り返しが３〜３０であるポリオキシアルキレンアルキルエーテルが、制菌剤と消臭剤の両機能を阻害せず合成繊維布帛への浸透性と親水性のバランスがよく、好ましく用いられる。
【００１５】
かかるポリオキシアルキレンアルキルエーテルは、合成繊維布帛に対して１〜１０重量％、さらに好ましくは２〜５重量％の範囲で付着させることが好ましい。かかる親水剤の付着量は、少なすぎると吸水性が大きく低下し、多すぎた場合、コストが上昇するだけでなく、制菌剤および消臭剤との親和性を損なうことになる。
【００１６】
さらに、ポリオキシアルキレンアルキルエーテルに有機スルホネート塩を添加することにより、繰り返し、合成繊維布帛を濡らした場合の親水性の低下、すなわち耐久親水性を飛躍的に向上させることができる。
【００１７】
かかる有機スルホネート塩は、ポリオキシアルキレンエーテルに対して０．１〜１０重量％加えることが好ましく、さらに好ましくは０．５〜５重量％加えることが好ましい。かかる有機スルホネート塩の添加量は、少なすぎると耐久親水性が著しく低下し、多すぎた場合、コストが上昇するだけでなく制菌性および消臭剤との親和性を損ない、消臭性能も低下する傾向が出てくる。
【００１８】
かかる有機スルホネート塩の種類としては、直鎖状の炭素鎖を持つスルホン酸４級アンモニウム塩が好ましく用いられる。例えば、ジメチル硫酸４級アンモニウム塩、ジエチル硫酸４級アンモニウム塩、ジプロピル硫酸４級アンモニウム塩、ジブチル硫酸４級アンモニウム塩等が挙げられる。
【００１９】
本発明で用いられる制菌剤としては、ニトリル系化合物、ピリジン系化合物、ハロアルキルチオ系化合物、および、ベンズイミダゾール系化合物からなる群から選ばれた少なくとも１種または２種以上の混合物が好ましく使用される。かかる制菌剤は、合成繊維布帛に対して０．１〜５重量％の範囲で付着させることが好ましい。かかる制菌剤の付着量が少なすぎると、制菌性を発揮することができず、５重量％を超えて付与させても性能の向上は見られずにコストパフォーマンスが悪くなる傾向がでてくる。
【００２０】
本発明で用いられる消臭剤としては、銀、銅、および亜鉛からなる群から選択された少なくとも１種の金属をケイ酸塩化合物に担持させた消臭剤、層状リン酸塩を含有する無機系消臭剤、および、アクリルアミドおよびメタクリルアミドの共重合体である平均分子量１０００万以上の高分子系消臭剤の３種の消臭剤からなる群から選ばれた少なくとも１種の消臭剤が好ましく用いられる。
【００２１】
これらの中でも、本発明で用いられる消臭剤としては、銀、銅、および亜鉛からなる群から選択された少なくとも１種の金属をケイ酸塩化合物に担持させた消臭剤、特に金属担持型ゼオミック系無機系消臭剤が、水との分散性および親水剤との親和性から、本発明の消臭剤の主体として好ましく使用される。かかる金属担持型ゼオミック系無機消臭剤において、金属を保持する無機粉体として、粒径０．３〜１２μｍの無機粉体が好ましく用いられ、その表面積は好ましくは９００ｍ２／ｇ以下のものである。金属担持型ゼオミック系無機消臭剤は、この無機粉体に金属微粒子を接触付着させて構成されている。かかる無機粉体に対する金属微粒子の含有量は、好ましくは６０重量％以上である。なお、ここでいう金属とは、金属の形でも金属イオンの形のいずれでも、要するに消臭効果が発揮されればよく、その形態は問わない。
【００２２】
また、本発明では、消臭剤として、層状リン酸塩を含有する無機系消臭剤を用いることができる。かかる無機系消臭剤としては、リン酸塩の層の間に塩基性臭気および酸性臭気を吸着する成分を含有しているものが好ましい。また、本発明では、消臭剤として、アクリルアミドおよびメタクリルアミドの共重合体である平均分子量１０００万以上の高分子系消臭剤を用いることができる。これらは、アニオン基およびカチオン基、もしくは、その両方を分子内に含むものが好ましく用いられる。かかる高分子系消臭剤とは、におい分子を消臭剤自体に絡め取り、なおかつ容易にはにおい分子を離さない機能を持つという効果を有する。
本発明においては、上記の銀、銅、および亜鉛からなる群から選択された少なくとも１種の金属をケイ酸塩化合物に担持させた消臭剤を主体とし、これに、上記の無機系消臭剤および／または高分子系消臭剤を併用することが特に好ましい態様である。
【００２３】
かかる消臭剤は、合成繊維布帛に、好ましくは０．１〜１０重量％、さらに好ましくは１〜６重量％の範囲で付着させることが好ましい。
本発明では、親水剤としてのポリオキシアルキレンアルキルエーテル、制菌剤および消臭剤の少なくとも３種の機能性薬剤を同時に含む処理液を調合使用する。本発明の機能性薬剤を含む処理液の混合比としては、好ましくは上記の親水剤が１〜１０重量％、制菌剤が０．０１〜０．１重量％、消臭剤が１〜６重量％、そして水が８３．９〜９８．９９重量％の範囲で混合される。この機能性薬剤を調製する場合、特に親水剤、制菌剤および消臭剤を加える順番は限定されない。ただし、上記の親水剤の濃度が低すぎると、十分な親水性能を得ることができず、多すぎた場合、コストパフォーマンスが悪くなるだけでなく、制菌剤および消臭剤との混合液の安定性を損なうことになる。また、制菌剤の添加量が少なすぎると、制菌性を発揮することができず、０．１重量％を超えると、コストパフォーマンスが悪くなる傾向がでてくる。また、消臭剤の添加量が少なすぎると、十分な消臭性を満足できず、多すぎると、混合液との安定性を損なうことになる。いずれにしても機能性薬剤を含む処理液を調製する際、機能性薬剤の安定性から、消臭剤と制菌剤を合計した重量が親水剤の重量を超えないようにすることが好ましい。
【００２４】
本発明の機能性布帛は、親水剤、制菌剤および消臭剤からなる少なくとも３成分からなる機能性薬剤を付与する一段の加工で得られるところにも特徴を有するものである。すなわち、親水剤、制菌剤および消臭剤は、１液の系にて均一混合することができる。また、機能性薬剤を含む処理液を合成繊維布帛に付与する方法についても特に限定はされることはなく、パッド−ドライ法、スプレー法およびロールコータ法などの方法が使用することができる。かかる機能性薬剤を含む処理液を合成繊維布帛に付与した後は、通常の熱風や熱ロールなどの乾燥手段を用いて乾燥すればよい。
【００２５】
本発明で用いられる合成繊維布帛としては、特に制限はなく、織物、編物および不織布などが好ましく用いられるが、不織布が特に好ましく用いられる。かかる不織布を製造する方法についても特に制限はなく、短繊維をウェブにした後、ニードルパンチやスパンレースなどの方法を用いて不織布化したもの、紡糸した繊維を直接シート状にするスパンボンドおよびメルトブロー法等、また、スパンボンド−メルトブロー複合不織布を使用することができる。
【００２６】
不織布を構成する繊維としては、ポリエチレンテレフタレート系繊維、ポリアミド系繊維、アクリル系繊維およびポリオレフィン系繊維などを使用することができるが、快適性やコスト面からポリオレフィン系繊維が好ましく用いられる。ポリオレフィン系繊維としては、ポリエチレンやポリプロピレンなどのポリオレフィン系繊維、あるいはポリオレフィン系樹脂を表面に被覆してなる芯鞘複合繊維などを使用することができる。また、その繊維形状も通常の円形繊維のみでなく、異型断面繊維やケン縮繊維などの繊維も使用することができる。
【００２７】
また、本発明の機能性布帛の製造方法は、前記の少なくとも３種の機能性薬剤を含む処理液を、合成繊維布帛に付与することを特徴とするものである。
【００２８】
本発明は、機能性布帛を、ポリオキシアルキレンアルキルエーテルという特定な親水剤と、制菌剤および消臭剤の３種の機能性薬剤を同時に含む処理液を用いることで、１段の加工手段によって、しかもこれら薬剤の３種の性能を全て満足することができたものである。
【００２９】
すなわち、本発明は、前記特定な親水剤が、制菌剤および消臭剤の機能を阻害することなく優れた消臭・制菌性を発現させる機能を有することを究明して初めて達成されたものであり、すなわち、かかる均一溶解処理液を、合成繊維布帛に付与することで、前記のような３種の機能性薬剤の性能を全て満足に発揮する機能性布帛を製造することができたものである。
【００３０】
本発明の機能性布帛は、親水性、制菌性および消臭性の３種の性能に優れているので、衛生材料用途、介護用途、医療用途、トイレタリー用途および家庭用品などの用途に用いることができる。
【実施例】
【００３１】
次に実施例により、本発明の機能性布帛とその製造方法について、さらに詳しく説明する。なお、実施例中における各種評価は、下記の方法に従って行なった。
【００３２】
＜消臭性＞
サンプル０．６ｇを入れた５００ｍｌの容器に、初期濃度が２００ｐｐｍとなるようにアンモニアガスを入れて密閉し、３０分放置後、ガス検知管で残留アンモニア濃度を測定した。同様の方法で、酢酸についても初期濃度を３０ｐｐｍとして３０分後の残留ガス濃度を測定した。
【００３３】
＜バイレック法＞
ＪＩＳ  Ｌ  １９０７（１９９４）  ５．１．２に基づいて測定した。
【００３４】
＜滴下法＞
ＪＩＳ  Ｌ  １９０７（１９９４）  ５．１．１に基づいて測定した。
【００３５】
＜制菌性＞
繊維製品新機能評価協議会（ＳＥＫ）が制定した統一試験法に基づいて測定した。
【００３６】
＜耐久親水性＞
ろ紙（ＡＤＢＡＮ  ＴＥＣ社２φ１２５）２枚の上にサンプルを置き、生理食塩水１ｍｌを滴下し、滴下を開始してから、生理食塩水が布帛を通過する時間を測定した。サンプルを十分乾燥させた後、同様の操作を繰り返し、５回目の通過時間を耐久親水性とした。
【００３７】
実施例１
目付１８ｇ／ｍ２のポリプロピレンからなるスパンボンド−メルトブロー複合不織布を、ポリオキシアルキレンアルキルエーテル［東邦化学製  ペポール（登録商標）０５３Ｘ（Ｒ）：ＣＡＳ  Ｎｏ．１５４５１８−３６−２、alcohols, C9-11-iso,C10-rich,ethoxylated propoxylated（炭素鎖がエチレン基またはプロピル基でありエーテル鎖で繰り返し単位が３〜４である、多価アルコール）］３．０重量％、銀と亜鉛を含有する金属ゼオライト（株式会社シナネンゼオミック社製  ゼオミック（登録商標）ＷＡＷ１０ＮＳ）１．０重量％、層状リン酸塩の間に塩基性臭気を吸着する機能をもつ消臭剤を担持した無機系消臭剤（明成化学工業株式会社製  メイカフレッシュＢＳ（登録商標））１．０重量％、ピリジン系化合物を含有する制菌剤（大阪化成株式会社製  ＭＲＴ−１００（登録商標））０．１重量％および水９４．９重量％からなる加工液に含浸させた。かかる含浸後、マングルロールで絞り、１５０℃以下の温度で固定することにより加工不織布を得た。結果を表１に示す。
【００３８】
実施例２
目付１８ｇ／ｍ２のポリプロピレンからなるスパンボンド−メルトブロー複合不織布を、ポリオキシアルキレンアルキルエーテル（東邦化学製  ペポール０５３Ｘ（登録商標））３．０重量％、金属ゼオライト（株式会社シナネンゼオミック社製  ゼオミック（登録商標）ＷＡＷ１０ＮＳ）１．０重量％、アクリルアミドおよびメタクリルアミドの共重合体である分子量１０００万以上の高分子系消臭剤（エスポ株式会社製  ノーズパルＣＬ（登録商標））０．５重量％、ピリジン系化合物を含有する制菌剤（大阪化成株式会社製  ＭＲＴ−１００）０．１重量％および水９５．４重量％からなる加工液に含浸させ、その後、実施例１と同様にして加工不織布を得た。結果を表１に示す。
【００３９】
実施例３
実施例１において、親水剤に有機スルホネート塩を０．５重量％添加した処理液を用いた他は、実施例１と同様に加工して不織布を得た。結果を表１に示す。
【００４０】
実施例４
実施例２において、親水剤に有機スルホネート塩を０．５重量％添加した処理液を用いた他は、実施例２と同様に加工して不織布を得た。結果を表１に示す。
【００４１】
比較例１
目付１８ｇ／ｍ２のポリプロピレンからなるスパンボンド−メルトブロー複合不織布を、シリコーンおよび非イオン界面活性剤からなる親水剤３．０重量％、金属ゼオライト（株式会社シナネンゼオミック社製  ＷＡＷ１０ＮＳ（登録商標））１．０重量％、無機系消臭剤（明成化学工業株式会社製  メイカフレッシュＢＳ（登録商標））１．０重量％、制菌剤（大阪化成株式会社製  ＭＲＴ−１００（登録商標））０．１重量％および水９４．９重量％からなる加工液に含浸させ、その後、実施例１と同様にして加工不織布を得た。結果を表１に示す。
【００４２】
比較例２
目付１８ｇ／ｍ２  のポリプロピレンからなるスパンボンド−メルトブロー複合不織布を、シリコーンおよび非イオン界面活性剤からなる親水剤３．０重量％、金属ゼオライト（株式会社シナネンゼオミック社製  ＷＡＷ１０ＮＳ（登録商標））１．０重量％、高分子系消臭剤（エスポ株式会社製  ノーズパルＣＬ（登録商標））０．５重量％、制菌剤（大阪化成株式会社製  ＭＲＴ−１００（登録商標））０．１重量％および水９５．４重量％からなる加工液に含浸させ、その後、実施例１と同様にして加工不織布を得た。結果を表１に示す。
【００４３】
比較例３
目付１８ｇ／ｍ２  のポリプロピレンからなるスパンボンド−メルトブロー複合不織布を、アルキル燐酸エステル塩、蟻酸カリウム、エチレングリコールおよびイソプロピルアルコール混合物からなる親水剤３．０重量％、金属ゼオライト（株式会社シナネンゼオミック社製  ＷＡＷ１０ＮＳ（登録商標））１．０重量％、無機系消臭剤（明成化学工業株式会社製  メイカフレッシュＢＳ（登録商標））１．０重量％、制菌剤（大阪化成株式会社製  ＭＲＴ−１００（登録商標））０．１重量％および水９４．９重量％からなる加工液に含浸させ、その後、実施例１と同様にして加工不織布を得た。結果を表１に示す。
【００４４】
比較例４
目付１８ｇ／ｍ２  のポリプロピレンからなるスパンボンド−メルトブロー複合不織布を、アルキル燐酸エステル塩、蟻酸カリウム、エチレングリコールおよびイソプロピルアルコール混合物からなる親水剤３．０重量％、金属ゼオライト（株式会社シナネンゼオミック社製  ＷＡＷ１０ＮＳ（登録商標））１．０重量％、高分子系消臭剤（エスポ株式会社製  ノーズパルＣＬ（登録商標））０．５重量％、制菌剤（大阪化成株式会社製  ＭＲＴ−１００（登録商標））０．１重量％および水９５．４重量％からなる加工液に含浸させ、その後、実施例１と同様にして加工不織布を得た。結果を表１に示す。
【００４５】
比較例５
目付１８ｇ／ｍ２  のポリプロピレンからなるスパンボンド−メルトブロー複合不織布を、N-2-(Hydroxyethyl)-D-gluconamid（Ｎ−２−（ハイドロエチル）−Ｄ−グルコアミド）
を主成分とする親水処理剤３．０重量％、水９７．０重量％からなる加工液に含浸させ、含浸後、マングルロールで絞り、１５０℃以下の温度で乾燥させた。、金属ゼオライト（株式会社シナネンゼオミック社製  ＷＡＷ１０ＮＳ（登録商標））１．０重量％、無機系消臭剤（明成化学工業株式会社製  メイカフレッシュＢＳ（登録商標））１．０重量％、制菌剤（大阪化成株式会社製  ＭＲＴ−１００（登録商標））０．１重量％および水９７．９重量％からなる加工液に含浸させ、その後、実施例１と同様にして加工不織布を得た。結果を表１に示す。
【００４６】
比較例６
目付１８ｇ／ｍ２  のポリプロピレンからなるスパンボンド−メルトブロー複合不織布を、N-2-(Hydroxyethyl)-D-gluconamid（Ｎ−２−（ハイドロエチル）−Ｄ−グルコアミド）
を主成分とする親水処理剤：３．０重量％、水９７．０重量％からなる加工液に含浸させ、含浸後、マングルロールで絞り、１５０℃以下の温度で乾燥させた。続いて、金属ゼオライト（株式会社シナネンゼオミック社製  ＷＡＷ１０ＮＳ（登録商標））１．０重量％、高分子系消臭剤（エスポ株式会社製  ノーズパルＣＬ（登録商標））０．５重量％、制菌剤（大阪化成株式会社製  ＭＲＴ−１００（登録商標））０．１重量％および水９８．４重量％からなる加工液に含浸させ、その後、実施例１と同様にして加工不織布を得た。結果を表１に示す。
【００４７】
比較例７
実施例１で使用した加工前のポリプロピレンからなるスパンボンド−メルトブロー複合不織布を、未加工品として、評価の際の比較対照とした。結果を表１に示す。
【００４８】
【表１】
2005171474.tif 000002
【００４９】
表１から明らかなとおり、実施例１〜４は、比較例と比べて、消臭性、制菌性および親水性能の全ての性能に優れているのに対して、比較例１〜７のものは、いずれもいずれかの性能において劣ることがわかる。また、未加工布である比較例７のものは、いずれの性能においても極めて劣るものであることがわかる。